(57)【特許請求の範囲】
【請求項１】
球状、かつ、粒径がメジアン径で１００〜８００μｍの範囲内、ピーク細孔直径が０．７ｎｍ〜１．２ｎｍの範囲内、ミクロ孔細孔容積が０．５ｃｍ３／ｇ以上である活性炭を有しており、
該活性炭は、下記条件（１）を満たしていることを特徴とするスクラブ剤。
条件（１）：温度２０℃の純水１００ｇが水深５ｃｍで入れられたビーカーの水面上に上記活性炭の試料１ｇを散布し、上記ビーカーを真空デシケーター内に載置して真空ポンプを用いて２０分間真空引きした後、上記ビーカー内の純水を撹拌子を用いて回転数１００ｒｐｍで１分間撹拌し、そのまま上記ビーカーを３０分間静置した場合に、上記試料の９５質量％以上が上記ビーカーの底に沈殿する。
【請求項２】
上記活性炭の比表面積は、１０００ｍ２／ｇ以上であることを特徴とする請求項１に記載のスクラブ剤。
【請求項３】
上記活性炭単体より構成されることを特徴とする請求項１または２に記載のスクラブ剤。
【請求項４】
上記活性炭を分散させるためのベースを有していることを特徴とする請求項１または２に記載のスクラブ剤。
【請求項５】
界面活性剤を含んでいないことを特徴とする請求項１〜４のいずれか１項に記載のスクラブ剤。
【請求項６】
請求項１〜５のいずれか１項に記載のスクラブ剤を用い、該スクラブ剤が有する上記活性炭を皮膚表面上で回転させる手順を含むことを特徴とするスクラブ剤の使用方法。
【発明の詳細な説明】
【技術分野】
【０００１】
本発明は、スクラブ剤およびその使用方法に関する。
【背景技術】
【０００２】
従来、顔や体等における皮膚をケアするため、フェイスウォッシュやボディウォッシュ等のスキンケア用品が使用されている。この種のスキンケア用品には、通常、古い皮膚細胞を除去するため、スクラブ剤が含まれている。スクラブ剤としては、近年、マイクロビーズと呼ばれる、微細な球形のプラスチック粒子が多用されている。
【０００３】
なお、先行する特許文献１には、椰子殻を原料とする活性炭を含む皮膚の洗浄剤が開示されている。
【先行技術文献】
【特許文献】
【０００４】
【特許文献１】特開２００１−２３３７２２号公報
【発明の概要】
【発明が解決しようとする課題】
【０００５】
しかしながら、従来技術は、以下の点で問題がある。すなわち、スクラブ剤として多用されるマイクロビーズは、細かいうえに水に浮く。そのため、マイクロビーズは、下水処理施設で下水汚泥中に捕捉されることなく、処理済み液の放流を通じて河川や湖沼、海等の自然環境中に放出される。自然環境中に放出されたマイクロビーズは、環境中に存在する様々な化学汚染物質を吸着する。化学汚染物質を吸着したマイクロビーズは、水生生物によって食べ物と間違えられ、水生生物の体内に取り込まれる。このようにして、マイクロビーズは、食物連鎖に入り込みやすいという問題がある。また、椰子殻等を原料とする活性炭をスクラブ剤として用いた場合には、表面凹凸が大きく球状でないため、必要な皮膚細胞まで除去されるおそれがある。
【０００６】
本発明は、上記背景に鑑みてなされたものであり、古い皮膚細胞を除去しやすく、食物連鎖に入り込み難いスクラブ剤、また、その使用方法を提供しようとするものである。
【課題を解決するための手段】
【０００７】
本発明の一態様は、球状、かつ、粒径がメジアン径で１００〜８００μｍの範囲内、ピーク細孔直径が０．７ｎｍ〜１．２ｎｍの範囲内、ミクロ孔細孔容積が０．５ｃｍ３／ｇ以上である活性炭を有しており、
該活性炭は、下記条件（１）を満たしていることを特徴とするスクラブ剤にある。
条件（１）：温度２０℃の純水１００ｇが水深５ｃｍで入れられたビーカーの水面上に上記活性炭の試料１ｇを散布し、上記ビーカーを真空デシケーター内に載置して真空ポンプを用いて２０分間真空引きした後、上記ビーカー内の純水を撹拌子を用いて回転数１００ｒｐｍで１分間撹拌し、そのまま上記ビーカーを３０分間静置した場合に、上記試料の９５質量％以上が上記ビーカーの底に沈殿する。
【０００８】
本発明の他の態様は、上記スクラブ剤を用い、該スクラブ剤が有する上記活性炭を皮膚表面上で回転させる手順を含むことを特徴とするスクラブ剤の使用方法にある。
【発明の効果】
【０００９】
上記スクラブ剤は、球状、かつ、粒径が特定の範囲内にある活性炭を有している。そのため、上記スクラブ剤が有する活性炭を皮膚表面上で回転させることにより、比較的簡単に古い皮膚細胞が除去される。この際、上記活性炭は球状であるため、過剰に皮膚細胞が除去されるのを抑制することができる。また、上記スクラブ剤において、活性炭のピーク細孔直径は、０．７ｎｍ〜１．２ｎｍの範囲内にあり、活性炭のミクロ孔細孔容積は、０．５ｃｍ３／ｇ以上である。そのため、上記スクラブ剤は、スクラブ機能のみならず、皮脂吸着能にも優れる。したがって、上記スクラブ剤によれば、古い皮膚細胞を除去しながら、同時に、皮脂を吸着によって除去することができる。
【００１０】
また、上記スクラブ剤は、活性炭が特定の条件（１）を満たしている。そのため、上記スクラブ剤が水とともに下水に流された場合、活性炭は、下水処理施設において処理済み液（上澄み液）ではなく、沈殿により下水汚泥中に入り込む。そのため、上記スクラブ剤によれば、スクラブ機能を有する活性炭が、河川や湖沼、海等への処理済み液の放流を通じて自然環境中に放出されるのを抑制することができる。それ故、上記スクラブ剤は、食物連鎖に入り込み難い。
【００１１】
上記スクラブ剤の使用方法は、上記スクラブ剤が有する活性炭を皮膚表面上で回転させる手順を含んでいる。そのため、上記スクラブ剤の使用方法によれば、上記活性炭により比較的簡単に古い皮膚細胞を除去することができる。また、古い皮膚細胞を除去しながら、同時に、皮脂を吸着によって除去することもできる。また、使用後にスクラブ剤が水とともに下水に流された場合でも、活性炭は、下水処理施設において沈殿により下水汚泥中に捕捉され、上述のように自然環境中に放出され難い。そのため、上記スクラブ剤の使用方法によれば、スクラブ剤が食物連鎖に入り込み難いため、自然環境に優しいスキンケアを行うことができる。
【００１２】
よって、本発明によれば、古い皮膚細胞を除去しやすく、食物連鎖に入り込み難いスクラブ剤およびその使用方法を提供することができる。
【図面の簡単な説明】
【００１３】
【図１】実施例１のスクラブ剤を模式的に示した説明図である。
【図２】実施例２のスクラブ剤を模式的に示した説明図である。
【図３】実験例における、各活性炭、炭化物Ｃの微分細孔容積分布である。
【図４】実験例における、オレイン酸の吸着試験で観察された振とう後の各試料瓶の状態を示す写真である。
【発明を実施するための形態】
【００１４】
上記スクラブ剤において、活性炭は、球状の形状を呈している。球状とは、真球のみならず、球と同等の形状、つまり、球と似た形状までをも含む意味である。活性炭が球状であるという規定は、活性炭が皮膚表面上で滑らかに転がることによって古い皮膚細胞をスクラブ作用によって除去し、必要な皮膚細胞を傷つけ難くする意義がある。
【００１５】
活性炭は、粒径がメジアン径で１００〜８００μｍの範囲内にある。活性炭の粒径がメジアン径で１００μｍ未満になると、人の毛穴に入り込む活性炭が増加し、活性炭が皮膚表面上で滑らかに転がり難くなるおそれがある。また、その結果、上記スクラブ剤の使用感も乏しくなる。また、後述するように、例えば、上記スクラブ剤が活性炭単体からなる場合に、活性炭が飛散しやすくなる。このような不都合をより少なくする観点から、活性炭の粒径は、メジアン径で、好ましくは、１１０μｍ以上、より好ましくは１２０μｍ以上、さらに好ましくは１５０μｍ以上、さらにより好ましくは１８０μｍ以上、さらにより一層好ましくは２００μｍ以上とすることができる。一方、活性炭の粒径がメジアン径で８００μｍを超えると、上記スクラブ剤の使用者が使用時に違和感や痛感を感じやすくなるおそれがある。このような不都合をより少なくする観点から、活性炭の粒径は、メジアン径で、好ましくは７５０μｍ以下、より好ましくは７００μｍ以下、さらに好ましくは６５０μｍ以下、さらにより好ましくは６００μｍ以下、さらにより一層好ましくは５５０μｍ以下、もっとも好ましくは５００μｍ以下とすることができる。
【００１６】
活性炭のメジアン径は、レーザー回折・散乱式の粒度分布測定装置（堀場製作所社製、「ＬＡ−７００」）により測定される体積基準の累積度数分布が５０％を示すときの粒子径（直径）ｄ５０をいう。なお、上記粒度分布測定装置が入手不可能になった場合にはこれと同等の測定を行うことが可能な粒度分布測定装置が用いられる。
【００１７】
ここで、活性炭は、下記条件（１）を満たす。
条件（１）：温度２０℃の純水１００ｇが水深５ｃｍで入れられたビーカーの水面上に活性炭の試料１ｇを散布し、ビーカーを真空デシケーター内に載置して真空ポンプを用いて２０分間真空引きした後、ビーカー内の純水を撹拌子を用いて回転数１００ｒｐｍで１分間撹拌し、そのままビーカーを３０分間静置した場合に、試料の９５質量％以上がビーカーの底に沈殿する。
【００１８】
上記スクラブ剤において、活性炭が条件（１）を満たすことは、スクラブ剤が有する活性炭のほとんどが水に沈むことにより、下水処理施設において下水汚泥中に活性炭が回収されるようにする意義がある。比重が１よりも小さい活性炭はもちろんのこと、比重が１よりも大きい活性炭であっても、活性炭の粒内に閉気孔が多く存在する場合には、水に浮いてしまう場合がある。したがって、比重の大小では、スクラブ剤が有する活性炭のほとんどが水に沈むか否かを正確に判断することができない。これに対して、条件（１）を満たす活性炭は、活性炭粒子のほとんどが水に沈むため、例え活性炭表面に開口する細孔に空気が満たされていたとしても、下水を流れるうちに、あるいは、下水処理施設における撹拌等によって、細孔から空気が抜け、水に沈んで下水汚泥中に回収されるようになる。
【００１９】
条件（１）では、ビーカーの水面上に活性炭の試料が散布され、このビーカーが真空デシケーター内に載置されて真空ポンプを用いて真空引きされる。そのため、試料の活性炭における細孔内に入り込んだ空気は確実に脱気される。つまり、細孔内に入り込んだ空気の影響を除去した状態で、スクラブ剤が有する活性炭のほとんどが水に沈むか否かを正確に判断することができる。なお、到達圧力は、１０〜５０Ｐａとする。また、試料の５質量％未満の範囲内であれば、ビーカーの底に沈殿することなく、水に浮く活性炭が含まれていてもよい。
【００２０】
上記スクラブ剤において、活性炭のピーク細孔直径は、活性炭の微分細孔容積分布が最大値を示すときの細孔直径である。
【００２１】
活性炭のピーク細孔直径は、皮脂吸着能を向上させる等の観点から、好ましくは０．７５ｎｍ以上、より好ましくは０．８ｎｍ以上、さらに好ましくは０．８５ｎｍ以上、さらにより好ましくは０．９ｎｍ以上とすることができる。活性炭のピーク細孔直径は、活性炭の機械的強度を確保する等の観点から、好ましくは１．１８ｎｍ以下、より好ましくは１．１５ｎｍ以下、さらに好ましくは１．１３ｎｍ以下とすることができる。
【００２２】
活性炭の微分細孔容積分布およびミクロ孔細孔容積は、前処理装置（日本ベル社製、「ＢＥＬＳＯＲＰ−ＶＡＣＩＩ」）を用い、３００℃、１０−２ｋＰａ以下で２時間保持するという条件にて前処理を実施した後、自動比表面積／細孔分布測定装置（日本ベル社製、「ＢＥＬＳＯＲＰ−ｍｉｎｉＩＩ」）を用い、定温（７７Ｋ）下での圧力と窒素ガスの吸着量との変化を表す吸着等温線を作成し、ＭＰ法により算出することによって得られる。
【００２３】
上記スクラブ剤において、活性炭の比表面積は、１０００ｍ２／ｇ以上とすることができる。この場合には、スクラブ機能のみならず、皮脂吸着能にも優れたスクラブ剤が得られる。したがって、このスクラブ剤によれば、古い皮膚細胞を除去しながら、同時に、皮脂を吸着によって除去することができる。
【００２４】
活性炭の比表面積は、皮脂吸着能を向上させる等の観点から、好ましくは１１００ｍ２／ｇ以上、より好ましくは１２００ｍ２／ｇ以上、さらに好ましくは１３００ｍ２／ｇ以上、さらにより好ましくは１４００ｍ２／ｇ以上とすることができる。なお、皮脂の吸着サイトが増大する観点から、活性炭の比表面積は、大きいほどよい。しかし、活性炭の比表面積を過度に大きくすると、活性炭の収率が低下し、経済性が悪くなる。また、活性炭の機械的強度も低下する傾向がある。そのため、活性炭の比表面積は、２４００ｍ２／ｇ以下とするのが好ましい。
【００２５】
活性炭の比表面積は、前処理装置（日本ベル社製、「ＢＥＬＳＯＲＰ−ＶＡＣＩＩ」）を用い、３００℃、１０−２ｋＰａ以下で２時間保持するという条件にて前処理を実施した後、自動比表面積／細孔分布測定装置（日本ベル社製、「ＢＥＬＳＯＲＰ−ｍｉｎｉＩＩ」）を用い、定温（７７Ｋ）下での圧力と窒素ガスの吸着量との変化を表す吸着等温線を作成し、ＩＳＯ９２７７に準拠してＢＥＴ法により算出することによって得られる。なお、上記において、自動比表面積／細孔分布測定装置が入手不可能になった場合にはこれと同等の測定を行うことが可能な自動比表面積／細孔分布測定装置が用いられる。
【００２６】
上記スクラブ剤は、界面活性剤を含まない構成とすることができる。界面活性剤は、活性炭の細孔に吸着されやすい。そのため、界面活性剤が過剰に含まれる場合には、活性炭の細孔が界面活性剤に占められ、その分、活性炭の皮脂吸着能が低下するおそれがある。上記スクラブ剤が界面活性剤を含まない構成である場合には、上記スクラブ剤が単体で使用される際に、活性炭の皮脂吸着能が阻害されないため、活性炭が備える皮脂の吸着機能を最大限に発揮させやすくなる。なお、上記にいう界面活性剤とは、人の皮脂を乳化して水に溶かす役割を有するものをいう。この種の界面活性剤としては、例えば、ラウリル硫酸ナトリウム、オレイン酸ＰＥＧ−２０グリセル等を例示することができる。
【００２７】
上記スクラブ剤は、例えば、活性炭単体より構成されることができる。この場合には、活性炭が備える、古い皮膚細胞を除去するスクラブ機能と皮脂の吸着機能とを最大限発揮させやすい。
【００２８】
上記スクラブ剤は、活性炭以外にも、活性炭を分散させるためのベースを有する構成とすることもできる。この場合には、上記スクラブ剤が手に載せられた場合に、ベースによって活性炭が手に保持されやすくなる。そのため、この場合には、取扱い性や使用感の向上に有利なスクラブ剤が得られる。ベースは、液体であってもよいし、ペースト状等、半固形状であってもよい。ベースとしては、具体的には、例えば、水、カルボキシメチルセルロースゲル、通常のスキンケア用品に適用されるもの等を例示することができる。ベースとしては、界面活性剤を含んでいないものを好適に用いることができる。この場合には、活性炭が備える、古い皮膚細胞を除去するスクラブ機能と皮脂の吸着機能とを最大限発揮させやすい。
【００２９】
ベースが水である場合には、ベースによる皮膚への刺激が少なく、自然環境への負荷の少ない水系のスクラブ剤が得られる。
【００３０】
上記スクラブ剤は、例えば、次のように製造することができる。球状の樹脂原料粉末を、炭化炉内で炭化処理することにより、球状の炭化物粉末を得る。球状の樹脂原料粉末としては、例えば、球状のフェノール樹脂粉末などを用いることができる。なお、球状の樹脂原料粉末のメジアン径ｄ５０は、１４０〜１１００μｍ程度とすることができる。また、炭化条件としては、例えば、窒素雰囲気下、温度８５０℃にて３０分間保持するという条件を例示することができる。次いで、得られた炭化物粉末を、賦活炉内で賦活処理する。賦活条件としては、例えば、炉内に水蒸気を流入させ、温度８５０℃にて５〜２４時間保持するという条件を例示することができる。また、賦活処理して得られた活性炭は、必要に応じて、所定の粒径となるように分級することができる。これにより、上記スクラブ剤に適用可能な活性炭粉末が得られる。
【００３１】
上記スクラブ剤の使用方法は、上記スクラブ剤が有する活性炭を皮膚表面上で回転させる手順を含む。上記スクラブ剤の使用方法は、具体的には、例えば、手の平に載せたスクラブ剤を所定の皮膚表面に当接させ、手の平と所定の皮膚表面とにより活性炭を挟持し、この状態のまま手を動かすことにより、活性炭を皮膚表面上で転がすことができる。
【００３２】
なお、上述した各構成は、上述した各作用効果等を得るなどのために必要に応じて任意に組み合わせることができる。
【実施例】
【００３３】
以下、実施例のスクラブ剤について、図面を用いて説明する。なお、同一部材については同一の符号を用いて説明する。
【００３４】
（実施例１）
実施例１のスクラブ剤について、図１を用いて説明する。図１に示されるように、本例のスクラブ剤１は、活性炭１０を有している。本例では、スクラブ剤１は、活性炭１０単体より構成される。
【００３５】
ここで、活性炭１０は、球状、かつ、粒径がメジアン径で１００〜８００μｍの範囲内にある。また、活性炭１０のピーク細孔直径は、０．７ｎｍ〜１．２ｎｍの範囲内にあり、活性炭１０のミクロ孔細孔容積は、０．５ｃｍ３／ｇ以上である。また、活性炭１０は、下記条件（１）を満たしている。
条件（１）：温度２０℃の純水１００ｇが水深５ｃｍで入れられたビーカーの水面上に活性炭１０の試料１ｇを散布し、ビーカーを真空デシケーター内に載置して真空ポンプを用いて２０分間真空引きした後、ビーカー内の純水を撹拌子を用いて回転数１００ｒｐｍで１分間撹拌し、そのままビーカーを３０分間静置した場合に、試料の９５質量％以上がビーカーの底に沈殿する。
【００３６】
本例では、活性炭１０の比表面積は１０００ｍ２／ｇ以上である。
【００３７】
次に、本例のスクラブ剤の作用効果について説明する。
【００３８】
本例のスクラブ剤１は、球状、かつ、粒径が特定の範囲内にある活性炭１０を有している。そのため、本例のスクラブ剤１が有する活性炭１０を皮膚表面上で回転させることにより、比較的簡単に古い皮膚細胞が除去される。この際、活性炭１０は球状であるため、過剰に皮膚細胞が除去されるのを抑制することができる。
【００３９】
また、本例のスクラブ剤１は、活性炭１０が特定の条件（１）を満たしている。そのため、本例のスクラブ剤１が水とともに下水に流された場合、活性炭１０は、下水処理施設において処理済み液（上澄み液）ではなく、沈殿により下水汚泥中に入り込む。そのため、本例のスクラブ剤１によれば、スクラブ機能を有する活性炭１０が、河川や湖沼、海等への処理済み液の放流を通じて自然環境中に放出されるのを抑制することができる。それ故、本例のスクラブ剤１は、食物連鎖に入り込み難い。
【００４０】
また、本例のスクラブ剤１は、活性炭１０のピーク細孔直径、ミクロ孔細孔容積、比表面積が上述した範囲内にある。そのため、本例のスクラブ剤１は、スクラブ機能のみならず、皮脂吸着能にも優れる。
【００４１】
また、本例のスクラブ剤１は、活性炭１０単体より構成される。そのため、本例のスクラブ剤１は、活性炭１０が備える、古い皮膚細胞を除去するスクラブ機能と皮脂の吸着機能とを最大限発揮させやすい。また、本例では、粉末状のスクラブ剤１が得られる。
【００４２】
（実施例２）
実施例２のスクラブ剤について、図２を用いて説明する。本例のスクラブ剤１は、活性炭１０と、活性炭１０を分散させるためのベース１１とを有している点で、実施例１のスクラブ剤１と異なっている。本例では、ベース１１は、具体的には、水である。その他の構成は、実施例１と同様である。
【００４３】
本例のスクラブ剤１も、実施例１のスクラブ剤１と同様に、古い皮膚細胞を除去しやすく、食物連鎖に入り込み難い。また、スクラブ機能のみならず、皮脂吸着能にも優れる。
【００４４】
さらに、本例のスクラブ剤１は、活性炭１０以外にも、活性炭１０を分散させるためのベース１１を有している。そのため、本例のスクラブ剤１は、当該スクラブ剤１が手に載せられた場合に、ベース１１によって活性炭１０が手に保持されやすくなる。そのため、本例のスクラブ剤１は、取扱い性や使用感の向上に有利である。また、本例では、ベース１１が水であるため、ベース１１による皮膚への刺激が少なく、自然環境への負荷も少ない水系のスクラブ剤１が得られる。
【００４５】
（実験例）
以下、実験例を用いてより具体的に説明する。
【００４６】
＜活性炭ＡＣ１、ＡＣ２、ＡＣ３の作製＞
粒径がメジアン径で２５０μｍである球状のフェノール樹脂粉末を、活性炭製造装置（エム・イー・ティー社製）の炭化炉内で、窒素雰囲気下、昇温速度３℃／分にて８５０℃まで昇温し、３０分間保持することにより、炭化処理し、球状の炭化物粉末を得た。次いで、得られた球状の炭化物粉末を、上記活性炭製造装置の賦活炉内で、昇温速度３℃／分にて８５０℃まで昇温した後、１２ｇ／分の水蒸気を流入させ、５時間、１０時間、または、２４時間保持することにより、賦活処理した。これにより、上記保持時間に対応して収率がそれぞれ３１．１％、２５％、７％である球状の活性炭粉末ＡＣ３、ＡＣ２、ＡＣ１を得た。なお、上記収率は、絶乾状態での原料の質量に対する、得られた活性炭の質量の比率（％）のことである。
【００４７】
＜炭化物Ｃの作製＞
上記活性炭の作製の途中にて得られた球状の炭化物粉末を炭化物Ｃとした。
【００４８】
＜杉炭化物ＢＣの作製＞
杉破砕物を１２０℃で含水率１２質量％以下になるまで乾燥した。次いで、乾燥された杉粉砕物を、バイオマスペレット製造装置（アースエンジニアリング社製、「ＥＦ−ＢＳ−１５０」）を用いて、ペレット化し、杉ペレットを得た。次いで、得られた杉ペレットを、上記活性炭製造装置の炭化炉内で、窒素雰囲気下、昇温速度３℃／分にて８５０℃まで昇温し、３０分間保持することにより、炭化処理した。次いで、得られた杉炭化物を、乳鉢にて粉砕し、非球状で粒状の杉炭化物ＢＣを得た。
【００４９】
＜粒径の測定の作製＞
レーザー回折・散乱式の粒度分布測定装置（堀場製作所社製、「ＬＡ−７００」）を用い、各活性炭、炭化物Ｃ、杉炭化物ＢＣのメジアン径ｄ５０をそれぞれ測定した。また、体積基準の累積度数分布が、９０％を示すときの粒子径（直径）ｄ９０も併せて測定した。
【００５０】
＜条件（１）を満たすか否かに関する確認試験＞
温度２０℃の純水１００ｇが水深５ｃｍで入れられたビーカーを準備した。次いで、このビーカーの水面上に、測定対象の活性炭の試料１ｇを散布し、９Ｌの真空デシケーター内に載置した。次いで、真空ポンプ（アルバック機工社製、「ＤＡ−５Ｓ」）を用いて２０分間真空引きすることにより、水面上に浮かぶ活性炭の細孔内の空気を脱気した。なお、到達圧力は、３３．３Ｐａとした。次いで、真空解放後、真空デシケーターからビーカーを取り出した。次いで、ビーカー内の純水を撹拌子を用いて回転数１００ｒｐｍで１分間撹拌し、そのままビーカーを３０分間静置した。そして、試料の９５質量％以上がビーカーの底に沈殿した場合を、条件（１）を満たすとし、それ以外を条件（１）を満たさないとした。なお、炭化物Ｃ、杉炭化物ＢＣは、活性炭ではないため、本確認試験は省略した。
【００５１】
＜各活性炭、炭化物Ｃの微分細孔容積分布＞
各活性炭、炭化物Ｃについて、前処理装置（日本ベル社製、「ＢＥＬＳＯＲＰ−ＶＡＣＩＩ」）を用い、３００℃、１０−２ｋＰａ以下で２時間保持するという条件にて前処理を実施した。そして、自動比表面積／細孔分布測定装置（日本ベル社製、「ＢＥＬＳＯＲＰ−ｍｉｎｉＩＩ」）を用い、定温（７７Ｋ）下での圧力と窒素ガスの吸着量との変化を表す吸着等温線を作成した。その後、ＭＰ法により微分細孔容積分布およびミクロ孔細孔容積を求めた。図３に、各活性炭、炭化物Ｃの微分細孔容積分布を示す。なお、杉炭化物ＢＣは、ミクロ孔細孔がほぼない状態であるため、解析不能であった。
【００５２】
＜各活性炭、炭化物Ｃ、杉炭化物ＢＣの比表面積＞
各活性炭、炭化物Ｃ、杉炭化物ＢＣについて、前処理装置（日本ベル社製、「ＢＥＬＳＯＲＰ−ＶＡＣＩＩ」）を用い、３００℃、１０−２ｋＰａ以下で２時間保持するという条件にて前処理を実施した。そして、自動比表面積／細孔分布測定装置（日本ベル社製、「ＢＥＬＳＯＲＰ−ｍｉｎｉＩＩ」）を用い、定温（７７Ｋ）下での圧力と窒素ガスの吸着量との変化を表す吸着等温線を作成した。その後、ＩＳＯ９２７７に準拠してＢＥＴ法により比表面積を求めた。
【００５３】
＜試料１〜試料５のスクラブ剤＞
活性炭ＡＣ１を試料１のスクラブ剤とした。活性炭ＡＣ２を試料２のスクラブ剤とした。活性炭ＡＣ３を試料３のスクラブ剤とした。炭化物Ｃを試料４のスクラブ剤とした。杉炭化物ＢＣを試料５のスクラブ剤とした。なお、試料４および試料５のスクラブ剤は、参考例である。
【００５４】
＜オレイン酸の吸着試験＞
試料１〜試料５のスクラブ剤について、オレイン酸の吸着率を測定した。なお、オレイン酸は、皮脂を模擬したものである。つまり、本試験により、試料１〜試料５のスクラブ剤の皮脂吸着性能を確認することができる。
【００５５】
質量比で１０００ｐｐｍのオレイン酸を含む水溶液を調製し、十分に撹拌した。次いで、試料瓶に、上記水溶液：５０ｇ、試料のスクラブ剤：絶乾重量１ｇをこの順に入れて密閉した。次いで、振とう機（ＴＡＩＴＥＣ社製、「ＲＥＣＩＰＲＯ  ＳＨＡＫＥＲ  ＮＲ−１」）を用い、温度：３５℃、振とう速度：１５０回往復／分、振とう時間：２４時間という条件で、上記密閉後の試料瓶を振とうさせた。次いで、振とう後の試料瓶の透明性を目視にて確認した。図４に、振とう後の各試料瓶の状態を示す。次いで、試料瓶内の液を濾過し、試料のスクラブ剤を取り出し、温度２５℃で１日静置し、乾燥させた。次いで、乾燥後の試料のスクラブ剤を、熱重量分析計（ＲＩＧＡＫＵ社製、「ＴＨＥＲＭＯ  ＰＬＵＳ  ＴＧ８１２０」）を用いて分析した。この際の分析条件は、窒素雰囲気下、昇温速度２℃／分、１０５℃で２時間保持した後、以降６５０℃まで加熱するという条件とした。次いで、以下の計算式よりオレイン酸の吸着率（％）を算出した。
オレイン酸の吸着率（％）＝（６００℃のときの重量減少量−１０５℃のときの重量減少量）×１００／（試料のスクラブ剤の絶乾重量）
【００５６】
上記結果をまとめて表１に示す。
【００５７】
【表１】
0005776053.tif 000002
【００５８】
試料１〜試料３のスクラブ剤は、球状、かつ、粒径が特定の範囲内にある活性炭を有している。また、試料１〜試料３のスクラブ剤は、試料４、試料５のスクラブ剤に比べ、オレイン酸の吸着率が大きい。そのため、試料１〜試料３のスクラブ剤は、古い皮膚細胞を活性炭のスクラブ機能により除去しながら、同時に、皮脂を吸着により除去することができるといえる。なお、図４に示されるように、試料１のスクラブ剤の入った試料瓶は、透明であり、試料３のスクラブ剤の入った試料瓶は、僅かに白濁が見られたものの、ほとんど透明であった。これに対し、試料４、試料５のスクラブ剤の入った試料瓶は、試料瓶の奥側が十分確認できないほど白濁していた。これは、オレイン酸を十分に吸着できなかったためである。上記結果は、オレイン酸の吸着率の測定結果とも合致している。
【００５９】
また、試料１〜試料３のスクラブ剤は、活性炭が条件（１）を満たしている。そのため、各スクラブ剤が水とともに下水に流された場合、各活性炭は、下水処理施設において処理済み液（上澄み液）ではなく、沈殿により下水汚泥中に入り込むことができる。そのため、上記スクラブ剤は、スクラブ機能を有する活性炭が、河川や湖沼、海等への処理済み液の放流を通じて自然環境中に放出されるのを抑制することができる。それ故、上記スクラブ剤は、食物連鎖に入り込み難いといえる。なお、従来、スクラブ剤として用いられているマイクロビーズは、水に浮くことが明らかであるから、条件（１）を満たさないのは明らかである。また、マイクロビーズ自体に皮脂吸着能がないことも明らかである。
【００６０】
以上、本発明の実施例について詳細に説明したが、本発明は上記実施例に限定されるものではなく、本発明の趣旨を損なわない範囲内で種々の変更が可能である。
【符号の説明】
【００６１】
１  スクラブ剤
１０  活性炭
１１  ベース
【要約】
【課題】古い皮膚細胞を除去しやすく、食物連鎖に入り込み難いスクラブ剤、その使用方法を提供する。
【解決手段】スクラブ剤１は、球状、かつ、粒径がメジアン径で１００〜８００μｍの範囲内にある活性炭１０を有している。活性炭１０は、次の条件（１）を満たしている。条件（１）：温度２０℃の純水１００ｇが水深５ｃｍで入れられたビーカーの水面上に活性炭の試料１ｇを散布し、ビーカーを真空デシケーター内に載置して真空ポンプを用いて２０分間真空引きした後、ビーカー内の純水を撹拌子を用いて回転数１００ｒｐｍで１分間撹拌し、そのままビーカーを３０分間静置した場合に、試料の９５質量％以上がビーカーの底に沈殿する。
【選択図】図１【図１】
0005776053.tif 000003
【図２】
0005776053.tif 000004
【図３】
0005776053.tif 000005
【図４】
0005776053.tif 000006